ОТВЕРЖДАЕМАЯ ЗАЛИВОЧНАЯ МАССА ДЛЯ ИЗГОТОВЛЕНИЯ ФАСОННЫХ ДЕТАЛЕЙ ИЗ ПЛАСТМАССЫ

1. Отверждаемая заливочная масса для изготовления фасонных деталей из пластмассы, включающая в себя связующий материал и наполняющий материал, при этом наполняющий материал имеет долю примерно 40-85 мас.% от заливочной массы и включает в себя две или более фракций наполнителя, при этом первая фракция наполнителя состоит из цельных гранулярных минеральных частиц, а вторая фракция наполнителя состоит из устойчивых по форме полых микросфер, и при этом доля второй фракции наполнителя составляет примерно 1 об.% или более заливочной массы.
2. Заливочная масса по п.1, отличающаяся тем, что доля второй фракции наполнителя в заливочной массе составляет около 5 или более об.%.
3. Заливочная масса по п.1 или 2, отличающаяся тем, что доля второй фракции наполнителя от заливочной массы составляет около 30 или менее об.%.
4. Заливочная масса по п.1, отличающаяся тем, что средний диаметр полых микросфер составляет примерно 5-30% средней величины частицы первой фракции наполнителя.
5. Заливочная масса по п.1, отличающаяся тем, что частицы первой фракции наполнителя имеют средний размер частицы примерно 50-1000 мкм.
6. Заливочная масса по п.1, отличающаяся тем, что полые микросферы имеют средний диаметр около 300 мкм или менее.
7. Заливочная масса по п.1 или 6, отличающаяся тем, что полые микросферы имеют средний диаметр около 5 мкм или более.
8. Заливочная масса по п.7, отличающаяся тем, что полые микросферы имеют средний диаметр примерно 25-150 мкм, предпочтительно примерно 50-100 мкм.
3
9. Заливочная масса по п.1, отличающаяся тем, что удельная плотность полых микросфер составляет примерно 0,5-1 г/см.
10. Заливочная масса по п.1 или 9, отличающаяся тем, что полые микросферы имеют закрытый полый объем пространства около 20 об.% или более объема сферы.
11. Заливочная масса по п.1, отличающаяся тем, что полые микросферы изготовлены из силикатного материала.
12. Заливочная масса по п.1, отличающаяся тем, что связующий материал включает в себя текучий мономерный компонент акрилата.
13. Заливочная масса по п.1, отличающаяся тем, что материал частиц первой фракции наполнителя выбран из силикатных наполняющих материалов и наполняющих материалов, основанных на диоксиде алюминия.
14. Применение заливочной массы согласно одному из пп.1-13 для изготовления фасонных деталей из пластмассы для кухонных и санитарно-бытовых нужд, прежде всего кухонных моек и рабочих поверхностей для кухонь.
15. Фасонные детали из пластмассы, изготовленные при использовании заливочной массы согласно одному из пп.1-13.